(57)【要約】【課題】本発明の課題は、小粒径微粒子の副生を抑制し、生産効率が良く、且つ印字性能に優れた静電荷像現像用トナーの製造方法を提供することである。【解決手段】少なくとも重合性単量体及び着色剤を含有する重合性単量体組成物を、分散安定化剤を含有する水系分散媒体中に懸濁させて、重合性単量体組成物の液滴が分散した懸濁液を得る懸濁工程、及び該懸濁液を重合開始剤の存在下で重合を行って着色樹脂粒子を得る重合工程を含む静電荷像現像用トナーの製造方法であって、該重合工程前の該懸濁液の粘弾性測定において、ずり応力τが０．１Ｐａのときの貯蔵弾性率Ｇ’（０．１）が１〜２００Ｐａであることを特徴とする静電荷像現像用トナーの製造方法である。【選択図】図５
2007322687.tif 000002
【特許請求の範囲】
【請求項１】
少なくとも重合性単量体及び着色剤を含有する重合性単量体組成物を、分散安定化剤を含有する水系分散媒体中に懸濁させて、重合性単量体組成物の液滴が分散した懸濁液を得る懸濁工程、及び該懸濁液を重合開始剤の存在下で重合を行って着色樹脂粒子を得る重合工程を含む静電荷像現像用トナーの製造方法であって、
該重合工程前の該懸濁液の粘弾性測定において、ずり応力τが０．１Ｐａのときの貯蔵弾性率Ｇ’（０．１）が１〜２００Ｐａであることを特徴とする静電荷像現像用トナーの製造方法。
【請求項２】
前記粘弾性測定において、ずり応力τが０．１Ｐａのときの貯蔵弾性率Ｇ’（０．１）とずり応力τが０．０１Ｐａのときの貯蔵弾性率Ｇ’（０．０１）との比（Ｇ’（０．１）／Ｇ’（０．０１））が０．１〜１であることを特徴とする請求項１に記載の静電荷像現像用トナーの製造方法。
【請求項３】
前記粘弾性測定において、ずり応力τが０．１Ｐａのときの貯蔵弾性率Ｇ’（０．１）が５〜１００Ｐａであることを特徴とする請求項１又は２に記載の静電荷像現像用トナーの製造方法。
【請求項４】
前記分散安定化剤が、金属のイオン価が二価及び三価の難水溶性無機化合物を含有することを特徴とする請求項１乃至３のいずれかに記載の静電荷像現像用トナーの製造方法。
【請求項５】
前記三価の難溶性無機化合物が、アルミニウム化合物であることを特徴とする請求項４に記載の静電荷像現像用トナーの製造方法。
【発明の詳細な説明】
【技術分野】
【０００１】
本発明は、電子写真法、静電記録法、静電印刷法等において静電潜像を現像するために用いられる静電荷像現像用トナー（以下、単に「トナー」と称することがある。）の製造方法に関し、更に詳細には、生産効率が良く、且つ印字性能に優れた静電荷像現像用トナーの製造方法に関する。
【背景技術】
【０００２】
電子写真法とは、感光体に形成された静電潜像を、着色樹脂粒子に必要に応じて外添剤等を配合してなるトナーで現像し、紙やＯＨＰシート等の記録媒体に該トナーを転写した後に、転写されたトナーを記録媒体に定着して印刷物を得る方法である。
【０００３】
近年、電子写真法を用いた、複合機、ファクシミリ、及びプリンター等の画像形成装置に対し、カラー化のニーズが高まってきている。カラー印刷では、写真のように高解像度且つ鮮明な色調の再現が求められる画像の印刷も行うことから、それに対応し得るカラートナーが求められている。また、このようなトナーに対しては、温度や湿度などの環境の変化による画質劣化防止の観点からの環境安定性や、印刷コストの低減の観点からの印字耐久性、消費電力低減の観点からの低温定着性等、様々な印字性能が要求されている。
【０００４】
上記要求に応えるためには、良好な転写性とドット再現性を両立できることから、小粒径で球形のトナーが適しており、その製造方法として、重合法が提案されている。従来の粉砕法では、特に小粒径のトナーを製造する場合、収率が低く、粉砕に多くのエネルギーを消費するのに対し、重合法では、収率が高く、粉砕工程が不要なことから消費エネルギーも低く、さらに、球形のトナーを容易に製造することができる。
【０００５】
重合法によるトナー（以下、「重合トナー」という。）の製造方法としては、懸濁重合法、乳化重合法、分散重合法等がある。懸濁重合法では、まず、重合性単量体、着色剤、及び必要に応じてその他の添加物を混合して、重合性単量体組成物とし、それを、分散安定化剤を含有する水系分散媒体中に分散する。次に、重合性単量体組成物が分散した水系分散媒体を、高速攪拌機等を用い、高いシェアをかけることにより、重合性単量体組成物の液滴形成を行なう。その後、液滴形成された重合性単量体組成物が分散した水系分散媒体を重合開始剤の存在下に重合し、濾過材による濾過、洗浄、乾燥を経て、着色樹脂粒子を得る。さらに、この着色樹脂粒子に無機微粒子等の外添剤を混合し、重合トナーとしている。
【０００６】
このように、重合法によって着色樹脂粒子を得る場合には、従来の粉砕法に比べ、粒子を形成する段階（重合法では液滴形成及び重合を行なう段階、一方、粉砕法では粉砕を行なう段階）で、小粒径で球形の着色樹脂粒子を形成でき、さらに粒径分布をよりシャープに調節できる大きな利点を有している。
しかしながら、近年、高解像度、高画質に対する要求水準のさらなる高まりに伴い、重合トナーであっても、解決しなければならない問題点が指摘されている。
【０００７】
上記問題点としては、着色樹脂粒子の重合工程において、目的とする着色樹脂粒子の他に、不要な微小粒径を有する粒子が副生することにより、トナーの生産効率及び印字性能に影響を及ぼすことが指摘されている。
微小な副生粒子としては、主に、粒径が０．６μｍ未満のいわゆるサブミクロンオーダーで且つ着色剤を殆ど含有していない微小粒子（以下、「微小樹脂粒子」という。）と、粒径が０．６〜５μｍ程度の着色樹脂粒子（以下、「小粒径着色樹脂粒子」という。）とがある。この両者は、生成過程が異なると推測されるが、小粒径ゆえに特別な問題を引き起こす（以下、両者を併せて「小粒径微粒子」という。）。
【０００８】
このような小粒径微粒子が副生すると、得られた着色樹脂粒子を水系分散媒体から濾過する際に、遊離した小粒径微粒子の一部が濾過材に目詰まりし、濾過速度を低下させることにより、トナーの生産効率を低下させる原因となる。
さらに、小粒径微粒子を多量に含む重合トナーを印刷に用いると、小粒径微粒子は粒径が非常に小さいことに起因し付着力が大きいために、現像機内の部材に付着・蓄積し易くなり、現像機内の部材にフィルミング（固着）が生じ、その結果として印刷物に白筋を発生させる等、トナーの印字性能を低下させる原因となる。
【０００９】
重合法によれば、例えば、体積平均粒径が５〜１０μｍ程度の小粒径の着色樹脂粒子を容易に製造することができる。しかしながら、目的とする粒径範囲が小粒径側にシフトする程、上述したような小粒径微粒子の粒径に近づくため、必要な粒径の着色樹脂粒子と不要な小粒径微粒子の分離が困難になる。
このため、小粒径微粒子の副生を抑制し、生産効率が良く、且つ印字性能に優れたトナーの製造方法の開発が望まれている。
【００１０】
以上のような様々な要求に応えるため、小粒径微粒子の副生を抑制するための方法として様々な検討が行なわれている。
【００１１】
例えば、特許文献１では、重合性単量体としてラジカル重合性単量体、着色剤、及びその他の添加物として該ラジカル重合性単量体に可溶で且つアルカリ性の水系媒体に可溶なラジカル重合禁止剤を含有する、重合性単量体組成物を、アルカリ性の水系媒体中で懸濁させた後、懸濁重合することを特徴とするトナーの製造方法が開示されている。
【００１２】
また、特許文献２では、少なくとも樹脂微粒子と着色剤粒子を水系媒体中で融着して着色粒子を生成させ、該着色粒子を水系媒体より濾別する際、スクリューコンベアを有するデカンタ型遠心分離機を用いて機械せん断力をかけて濾別を行うことを特徴とするトナーの製造方法が開示されている。
【００１３】
また、特許文献３では、ビニル系単量体、着色剤を含有する重合性単量体組成物を、分散安定剤を含有する水性媒体中に懸濁又は乳化させ、重合開始剤として特定のアゾ化合物を用い、重合禁止剤としてハイドロキノン系化合物を用いることを特徴とするトナーの製造方法が開示されている。
【００１４】
しかしながら、上記特許文献１〜３で開示されているトナーの製造方法では、小粒径微粒子の副生が抑制されたとしても、上述したような、近年の高解像度、高画質に対する要求水準を満たすトナーを、効率良く製造することはできない。
【００１５】
【特許文献１】特開平５−１００４８４号公報
【特許文献２】特開２００３−１３１４２６号公報
【特許文献３】特開２００４−３０２２３９号公報
【発明の開示】
【発明が解決しようとする課題】
【００１６】
本発明の目的は、懸濁重合法によりトナーを製造する際に、小粒径微粒子の副生を抑制し、生産効率が良く、且つ印字性能に優れた静電荷像現像用トナーの製造方法を提供することにある。
【課題を解決するための手段】
【００１７】
本発明者らは、上記目的を達成すべく鋭意検討したところ、重合性単量体組成物の液滴が分散した懸濁液について、粘弾性測定を行い、該懸濁液のずり応力τに対する貯蔵弾性率Ｇ’が特定の範囲であるとき、液滴の適度な分散性が得られ、過度に微細化された液滴が非常に少ないため、その後の重合工程において小粒径微粒子の副生が抑えられることを見出し、この知見に基づいて本発明を完成するに到った。
【００１８】
すなわち、本発明によれば、少なくとも重合性単量体及び着色剤を含有する重合性単量体組成物を、分散安定化剤を含有する水系分散媒体中に懸濁させて、重合性単量体組成物の液滴が分散した懸濁液を得る懸濁工程、及び該懸濁液を重合開始剤の存在下で重合を行って着色樹脂粒子を得る重合工程を含む静電荷像現像用トナーの製造方法であって、
該重合工程前の該懸濁液の粘弾性測定において、ずり応力τが０．１Ｐａのときの貯蔵弾性率Ｇ’（０．１）が１〜２００Ｐａであることを特徴とする静電荷像現像用トナーが提供される。
【００１９】
上記本発明の粘弾性測定において、ずり応力τが０．１Ｐａのときの貯蔵弾性率Ｇ’（０．１）とずり応力τが０．０１Ｐａのときの貯蔵弾性率Ｇ’（０．０１）との比（Ｇ’（０．１）／Ｇ’（０．０１））が０．１〜１の範囲にあるときに、過度に微細化された液滴がさらに少ないため、特に好ましい。
【００２０】
上記本発明の粘弾性測定において、ずり応力τが０．１Ｐａのときの貯蔵弾性率Ｇ’（０．１）が５〜１００Ｐａであることがより好ましい。
【発明の効果】
【００２１】
上記の如き本発明の静電荷像現像用トナーの製造方法によれば、生産効率が良く、且つ印字性能に優れた静電荷像現像用トナーを製造することができる。
【発明を実施するための最良の形態】
【００２２】
本発明の静電荷像現像用トナーの製造方法は、少なくとも重合性単量体及び着色剤を含有する重合性単量体組成物を、分散安定化剤を含有する水系分散媒体中に懸濁させて、重合性単量体組成物の液滴が分散した懸濁液を得る懸濁工程、及び該懸濁液を重合開始剤の存在下で重合を行って着色樹脂粒子を得る重合工程を含む静電荷像現像用トナーの製造方法であって、
該重合工程前の該懸濁液の粘弾性測定において、ずり応力τが０．１Ｐａのときの貯蔵弾性率Ｇ’（０．１）が１〜２００Ｐａであることを特徴とするものである。
以下、本発明の静電荷像現像用トナーの製造方法について、各手順を順次説明する。
【００２３】
（１）重合性単量体組成物の調製工程
先ず、重合性単量体、着色剤、さらに必要に応じて帯電制御剤やその他の添加物を混合し、重合性単量体組成物を調製する。重合性単量体組成物を調製する際の混合は、例えば、メディア式分散機を用いて行うことができる。
【００２４】
本発明で重合性単量体とは、重合可能な化合物をいう。重合性単量体の主成分として、モノビニル単量体を使用することが好ましい。モノビニル単量体としては、例えば、スチレン；ビニルトルエン、及びα−メチルスチレン等のスチレン誘導体；アクリル酸、及びメタクリル酸；アクリル酸メチル、アクリル酸エチル、アクリル酸プロピル、アクリル酸ブチル、アクリル酸２−エチルヘキシル、及びアクリル酸ジメチルアミノエチル等のアクリル酸エステル；メタクリル酸メチル、メタクリル酸エチル、メタクリル酸プロピル、メタクリル酸ブチル、メタクリル酸２−エチルヘキシル、及びメタクリル酸ジメチルアミノエチル等のメタクリル酸エステル；アクリルアミド、メタクリルアミド等のアミド化合物；エチレン、プロピレン、及びブチレン等のオレフィン；等が挙げられる。これらのモノビニル単量体は、単独で用いてもよいし、複数を組み合わせて用いてもよい。これらのうち、モノビニル単量体として、スチレン、スチレン誘導体、及びアクリル酸もしくはメタクリル酸の誘導体が、好適に用いられる。
【００２５】
ホットオフセット改善のために、モノビニル単量体とともに、任意の架橋性の重合性単量体を用いることが好ましい。架橋性の重合性単量体とは、２つ以上の重合可能な官能基を持つモノマーのことをいう。架橋性の重合性単量体としては、例えば、ジビニルベンゼン、ジビニルナフタレン、及びこれらの誘導体等の、芳香族ジビニル化合物；エチレングリコールジメタクリレート、及びジエチレングリコールジメタクリレート等の、ポリアルコールの不飽和ポリカルボン酸ポリエステル；Ｎ，Ｎ−ジビニルアニリン、及びジビニルエーテル等の、その他のジビニル化合物；３個以上のビニル基を有する化合物；等を挙げることができる。これらの架橋性の重合性単量体は、それぞれ単独で、あるいは２種以上組み合わせて用いることができる。
本発明では、架橋性の重合性単量体を、モノビニル単量体１００重量部に対して、通常、０．１〜５重量部、好ましくは０．３〜２重量部の割合で用いることが望ましい。
【００２６】
また、さらに、重合性単量体の一部として、マクロモノマーを用いると、保存性と低温での定着性とのバランスが良好になるので好ましい。マクロモノマーは、分子鎖の末端に重合可能な炭素−炭素不飽和二重結合を有するもので、数平均分子量が、通常、１，０００〜３０，０００の反応性の、オリゴマーまたはポリマーである。また、マクロモノマーは、モノビニル単量体を重合して得られる重合体のＴｇよりも、高いＴｇを有する重合体を与えるものが好ましい。
上記マクロモノマーは、モノビニル単量体１００重量部に対して、通常０．０１〜１０重量部、好ましくは０．０３〜５重量部、さらに好ましくは０．０５〜１重量部の割合で用いられる。
【００２７】
本発明では、着色剤を用いるが、カラートナー（通常、ブラックトナー、シアントナー、イエロートナー、マゼンタトナーの４種類のトナーが用いられる。）を製造する場合、ブラック着色剤、シアン着色剤、イエロー着色剤、マゼンタ着色剤をそれぞれ用いることができる。これらの着色剤は、着色剤の表面が疎水化処理されていると、重合性単量体への分散が高く、着色剤が分散した重合性単量体組成物の粘度が低くなるので好ましい。疎水化処理剤としては、通常用いられている、シランカップリング剤やシリコーンオイル等を用いることができる。
【００２８】
本発明において、ブラックの着色剤としては、カーボンブラック、チタンブラック、並び
に酸化鉄亜鉛、及び酸化鉄ニッケル等の磁性粉等を用いることができる。
【００２９】
シアンの着色剤としては、例えば、銅フタロシアニン化合物、その誘導体、及びアントラキノン化合物等が利用できる。具体的には、Ｃ．Ｉ．Ｐｉｇｍｅｎｔ  Ｂｌｕｅ２、３、６、１５、１５：１、１５：２、１５：３、１５：４、１６、１７：１、及び６０等が挙げられ、重合の安定性がよく、着色力があることから、Ｃ．Ｉ．Ｐｉｇｍｅｎｔ  Ｂｌｕｅ１５、１５：１、１５：２、１５：３、１５：４、及び１７：１等の銅フタロシアンニン化合物が好ましく、Ｃ．Ｉ．Ｐｉｇｍｅｎｔ  Ｂｌｕｅ１５：３がさらに好ましい。
【００３０】
イエローの着色剤としては、例えば、モノアゾ顔料、及びジスアゾ顔料等のアゾ顔料、縮合多環顔料等の化合物が用いられる。具体的には、Ｃ．Ｉ．Ｐｉｇｍｅｎｔ  Ｙｅｌｌｏｗ３、１２、１３、１４、１５、１７、６２、６５、７３、７４、８３、９３、９７、１２０、１３８、１５５、１８０、１８１、１８５、及び１８６等が挙げられる。
【００３１】
マゼンタの着色剤としては、例えば、モノアゾ顔料、及びジスアゾ顔料等のアゾ顔料、縮合多環顔料等の化合物が用いられる。具体的には、Ｃ．Ｉ．Ｐｉｇｍｅｎｔ  Ｒｅｄ３１、４８、５７：１、５８、６０、６３、６４、６８、８１、８３、８７、８８、８９、９０、１１２、１１４、１２２、１２３、１４４、１４６、１４９、１５０、１６３、１７０、１８４、１８５、１８７、２０２、２０６、２０７、２０９、２５１、及びＣ．Ｉ．Ｐｉｇｍｅｎｔ  Ｖｉｏｌｅｔ１９等が挙げられる。重合の安定性がよく、着色力があることから、Ｃ．Ｉ．Ｐｉｇｍｅｎｔ  Ｒｅｄ３１、４８、５７：１、５８、６０、６３、６４、６８、１１２、１１４、１４６、１５０、１６３、１７０、１８５、１８７、２０６、及び２０７等のモノアゾ顔料が同様に好ましい。
【００３２】
それぞれの着色剤の添加量は、モノビニル単量体１００重量部に対して、好ましくは１〜１０重量部である。
【００３３】
帯電制御剤としては、各種の正帯電性または負帯電性の帯電制御剤を用いることができる。例えば、カルボキシル基または含窒素基を有する有機化合物の金属錯体、含金属染料、及びニグロシン等の樹脂でない帯電制御剤；４級アンモニウム基又は４級アンモニウム塩の基含有共重合体、スルホン酸基又は４級スルホン酸塩の基含有共重合体、及びカルボキシル基又はカルボン酸塩の基含有共重合体等の帯電制御樹脂；等を用いることができる。中でも、トナーの印字耐久性が良好になることから、帯電制御剤として、帯電制御樹脂を用いることが好ましい。帯電制御剤は、樹脂でない帯電制御剤と、帯電制御樹脂を併用しても良いし、帯電制御樹脂を単独で用いても良い。帯電制御樹脂として、４級アンモニウム基若しくは４級アンモニウム塩の基含有共重合体、又はスルホン酸基若しくはスルホン酸塩の基含有共重合体を用いることが、さらに、好ましい。
上記帯電制御剤は、モノビニル単量体１００重量部に対して、通常０．０１〜１０重量部、好ましくは０．０３〜８重量部の割合で用いられる。
【００３４】
その他の添加物として、分子量調整剤を使用することが好ましい。分子量調整剤としては、ｔ−ドデシルメルカプタン、ｎ−ドデシルメルカプタン、ｎ−オクチルメルカプタン、及び２，２，４，６，６−ペンタメチルヘプタン−４−チオール等のメルカプタン類が挙げられる。分子量調整剤は、重合開始前または重合途中に添加することができる。
上記分子量調整剤の量は、モノビニル単量体１００重量部に対して、好ましくは０．０１〜１０重量部であり、更に好ましくは０．１〜５重量部である。
【００３５】
更に、その他の添加物として、定着時におけるトナーの定着ロールからの離型性を改善できるので、離型剤を添加することが好ましい。
離型剤としては、一般にトナーの離型剤として用いられるものであれば、特に限定されない。低分子量ポリエチレン、低分子量ポリプロピレン、及び低分子量ポリブチレン等の低分子量ポリオレフィンワックス；キャンデリラ、カルナウバ、ライス、木ロウ、及びホホバ等の天然ワックス；パラフィン、マイクロクリスタリン、及びペトロラタム等の石油ワックス；モンタン、セレシン、及びオゾケライト等の鉱物ワックス；フィッシャートロプシュワックス等の合成ワックス；ベヘン酸ベヘニル、ステアリン酸ステアリル、ペンタエリスリトールエステル、ジペンタエリスリトールエステル等のエステル化合物；等が挙げられる。
上記離型剤は、モノビニル単量体１００重量部に対して、好ましくは０．１〜３０重量部用いられ、更に好ましくは１〜２０重量部用いられる。
【００３６】
（２）懸濁液を得る懸濁工程（液滴形成工程）
本発明では、以上のようにして得られる重合性単量体組成物を、分散安定化剤を含有する水系分散媒体中に懸濁させて、懸濁液（重合性単量体組成物分散液）を得る。ここで、懸濁とは、分散安定化剤を含有する水系分散媒体中に重合性単量体組成物の液滴を形成させることを意味する。液滴形成のための分散処理は、例えば、インライン型乳化分散機（荏原製作所製、商品名：エバラマイルダー）、高速乳化・分散機（特殊機化工業製、商品名：Ｔ．Ｋ．ホモミクサー  ＭＡＲＫ  ＩＩ型）等の強攪拌が可能な装置を用いて行なうことができる。
【００３７】
本発明において用いられる水系分散媒体は、水単独でもよいが、水に溶解可能な溶剤を併用することもできる。水に溶解可能な溶剤としては、例えば、メタノール、エタノール、イソプロパノール等の低級アルコール、ジメチルホルムアミド、テトラヒドロフラン、アセトン、メチルエチルケトン等の低級ケトン類等が挙げられる。
【００３８】
本発明において、水系分散媒体には、分散安定化剤を含有させる。分散安定化剤としては、例えば、硫酸バリウム、及び硫酸カルシウム等の硫酸塩；炭酸バリウム、炭酸カルシウム、及び炭酸マグネシウム等の炭酸塩；リン酸カルシウム等のリン酸塩；水酸化マグネシウム等の金属水酸化物；等の金属のイオン価が二価の無機化合物、水酸化アルミニウム、及び水酸化第二鉄等の金属水酸化物；等の金属のイオン価が三価の無機化合物が挙げられ、これらの無機化合物は、酸又はアルカリに溶解するが難水溶性である無機化合物が挙げられる。また、その他、ポリビニルアルコール、メチルセルロース、及びゼラチン等の水溶性高分子；アニオン性界面活性剤；ノニオン性界面活性剤；両性界面活性剤；等の有機高分子化合物も挙げられる。
【００３９】
上記分散安定化剤の中でも、難水溶性無機化合物は、着色樹脂粒子の粒径分布を狭くすることができ、洗浄後の分散安定化剤残存量が少ないので、得られる重合トナーは、画像を鮮明に再現することができ、環境安定性を悪化させないので好ましい。
また、二価の難水溶性無機化合物と三価の難水溶性無機化合物を併用することが、液滴を安定化させる効果が高いので好ましい。二価の難水溶性無機化合物の中でも、水酸化マグネシウムとリン酸カルシウムが好ましく、三価の難水溶性無機化合物では、水酸化アルミニウムが好ましい。
【００４０】
上記した難水溶性無機化合物は、その化合物を水系分散媒体中に添加して用いることもできるが、水溶性の多価金属塩を水系分散媒体中に溶解させたものと、水溶性の一価金属化合物を水系分散媒体中に溶解させたものとを混合することにより、コロイドとして得られたものを用いることが分散安定化剤を効率よく使用することができるので好ましい。また、この難水溶性無機化合物のコロイドは、多価金属塩と一価金属化合物のうち、いずれか一方の水溶液と、他方の固形物とを接触させて、調製することもできる。
【００４１】
上記多価金属塩としては、マグネシウム、アルミニウム、カルシウム、マンガン、鉄、ニッケル、銅、スズ等とのハロゲン化塩、硫酸塩、硝酸塩、酢酸塩などが挙げられる。これらの中でも、マグネシウム、アルミニウム、及びカルシウムの塩が好ましい。具体的には、マグネシウムの塩としては、塩化マグネシウム、硫酸マグネシウム、硝酸マグネシウム、酢酸マグネシウム；アルミニウムの塩としては、塩化アルミニウム、硫酸アルミニウム、硝酸アルミニウム、酢酸アルミニウム；カルシウムの塩としては、塩化カルシウム、硫酸カルシウム、硝酸カルシウム、酢酸カルシウム；及びこれらの水和物等が挙げられる。
【００４２】
一方、上記一価金属化合物としては、リン酸イオン、リン酸水素イオン、炭酸イオン、及び水酸化物イオンから選ばれる陰イオンと、一価金属との、塩又は水酸化物である。
上記一価金属化合物の一価金属としては、リチウム、ナトリウム、カリウムからなる群より選ばれる１種以上の一価金属であることが好ましい。上記一価金属化合物は、具体的には、水酸化リチウム、水酸化ナトリウム、及び水酸化カリウム等の水酸化物；リン酸リチウム、リン酸ナトリウム、及びリン酸カリウム等のリン酸塩；炭酸リチウム、炭酸ナトリウム、及び炭酸カリウム等の炭酸塩；等が挙げられ、これらの中でも、水酸化物が好ましい。
上記一価金属化合物は、１種を単独であるいは２種類以上を組み合わせて用いることができる。
【００４３】
また、本発明では、好ましく用いられる二価の難水溶性無機化合物（金属化合物）と三価の難水溶性無機化合物（金属化合物）との併用において、先に二価の難水溶性無機化合物を調製した後に、三価の難水溶性無機化合物を調製することが重合性単量体組成物の分散安定化の効果が高く、小粒径微粒子の副生を抑制できるので好ましい。具体的には、塩化マグネシウム水溶液と水酸化ナトリウム水溶液を混合して、アルカリ性の二価の難水溶性水酸化マグネシウムコロイドが分散した水系分散媒体を調製した後に、塩化アルミニウム、硫酸アルミニウム、硝酸アルミニウム及び酢酸アルミニウム等のアルミニウム化合物を添加して、水酸化アルミニウムコロイドを調製する。このとき、塩化アルミニウム等の酸性化合物を使用した場合、水系分散媒体のｐHが低下し、コロイドの安定性が低下することがあるので、アルカリ性化合物を添加して、ｐHを元に戻すことが好ましい。
【００４４】
上記分散安定化剤は、モノビニル単量体１００重量部に対して、０．１〜２０重量部、更に好ましくは０．２〜１０重量部用いられる。また、分散安定化剤は、水系分散媒体１００部に対して０．１〜１０重量部、好ましくは０．２〜５重量部用いることが好ましい。
また、好ましく用いられる二価の難水溶性無機化合物と三価の難水溶性無機化合物との併用においては、二価の難水溶性無機化合物中の二価の金属原子と三価の難水溶性無機化合物中の三価の金属原子との割合（三価の金属原子量／二価の金属原子量）が０．００５〜０．０５であると好ましく、０．０１〜０．０３であると更に好ましい。
【００４５】
懸濁重合法によりトナーを製造する場合、着色樹脂粒子の粒径は、懸濁工程の懸濁液の液滴径で概ね決まるため、懸濁工程での液滴の粒径調節は重要である。
本発明においては、懸濁工程により得られた、重合工程に用いる前の懸濁液について、粘弾性試験を行なったときに、ずり応力τが０．１Ｐａのときの貯蔵弾性率Ｇ’（０．１）が１〜２００Ｐａとなり、好ましくは５〜１００Ｐａとなるように懸濁液を調製する。懸濁液が上記特定の粘弾性特性を有する場合には、懸濁液中の液滴は適度な分散性を有しており、過度に微細化された液滴が非常に少ないため、その後の重合工程における小粒径微粒子の副生が少なくなる。
これに対し、懸濁液の貯蔵弾性率Ｇ’（０．１）が上記範囲よりも小さい場合には、小粒径微粒子の副生が多くなり、濾過工程でフィルターの目詰まりが発生し、生産性が低下する。
逆に、該貯蔵弾性率Ｇ’（０．１）が上記範囲よりも大きい場合には、重合性単量体組成物の液滴形成が困難になり、所望とするトナー粒径を得られなくなる。
【００４６】
また、懸濁液の粘弾性特性が、貯蔵弾性率Ｇ’（０．１）が１〜２００Ｐａであるとともに、ずり応力τが０．１Ｐａのときの貯蔵弾性率Ｇ’（０．１）とずり応力τが０．０１Ｐａのときの貯蔵弾性率Ｇ’（０．０１）との比（Ｇ’（０．１）／Ｇ’（０．０１））が０．１〜１倍、好ましくは０．３〜０．９５倍、更に好ましくは０．４〜０．９倍である場合には、過度に微細化された液滴がさらに少ないため、懸濁液が上記粘弾性特性となるように調整することが特に好ましい。
【００４７】
本発明における粘弾性測定には、各社から市販されている粘弾性測定装置を用いることができる。粘弾性測定装置としては、例えば、ハーケ（Ｈａａｋｅ）社の回転式レオメーターである商品名：レオストレス６００（ＲｈｅｏＳｔｒｅｓｓ６００）が挙げられる。
【００４８】
測定方法としては、図１に示すように、治具に測定試料を装着した後に、２５℃の温度まで加温し、恒温状態とした後、周波数一定で、ずり応力τを０．０１〜１０Ｐａまで変化させて、加えたずり応力τに対する貯蔵弾性率Ｇ’を測定する。なお、図示した例では、治具として円錐円盤（コーン＆プレート）（図２）を用いたが、二重円筒（コレット、ボブシリンダー）（図３）、平行円盤（プレート＆プレート）（図４）等の各種の治具を試料に応じて適宜用いることができる。
測定試料にずり応力τを加えていくと、図５に示すように、初期の段階では貯蔵弾性率Ｇ’は一定の値を示すが、さらに試料にずり応力τを加えていくと、ずり応力τが測定試料に特有のある値に達した段階から、貯蔵弾性率Ｇ’は徐々に低下していく。
【００４９】
懸濁液の粘弾性特性は、重合性単量体組成物の原材料、又は懸濁工程での処理剤を適宜選択することによって本発明で特定した範囲に調節することができる。例えば、着色剤の種類、着色剤の表面処理の有無、２種類以上の着色剤の組み合わせ、分散安定化剤の種類などによる調節が可能である。
【００５０】
（３）重合工程
懸濁工程（液滴形成工程）で得られた、重合性単量体組成物の液滴を含有する懸濁液を、重合開始剤の存在下において、加熱し、重合を開始する。
重合開始剤としては、例えば、過硫酸カリウム、及び過硫酸アンモニウム等の過硫酸塩；４，４'−アゾビス（４−シアノバレリック酸）、２，２'−アゾビス（２−メチル−Ｎ−（２−ヒドロキシエチル）プロピオンアミド、２，２'−アゾビス（２−アミジノプロパン）ジヒドロクロライド、２，２'−アゾビス（２，４−ジメチルバレロニトリル）、及び２，２'−アゾビスイソブチロニトリル等のアゾ化合物；ジ−ｔ−ブチルパーオキシド、ベンゾイルパーオキシド、ｔ−ブチルパーオキシ−２−エチルヘキサノエート、ｔ−ヘキシルパーオキシ−２−エチルヘキサノエート、ｔ−ブチルパーオキシピバレート、ジイソプロピルパーオキシジカーボネート、ジ−ｔ−ブチルパーオキシイソフタレート、及びｔ−ブチルパーオキシイソブチレート等の過酸化物類が挙げられる。これらの中で、残留重合性単量体を少なくすることができ、耐久も良いことから、過酸化物類を用いるのが好ましい。
【００５１】
重合開始剤は、重合性単量体組成物が水系分散媒体中へ分散される前に、重合性単量体組成物へ添加されても良く、前記のように分散された後、液滴形成前に添加されても良い。均一な反応を行う観点から液滴形成前の段階で添加することが好ましい。
重合性単量体組成物の重合温度は、好ましくは５０℃以上であり、更に好ましくは６０〜９５℃である。また、重合の反応時間は好ましくは１〜２０時間であり、更に好ましくは２〜１５時間である。
【００５２】
重合性単量体組成物の重合により得られる着色樹脂粒子は、そのままで及び外添剤を添加して重合トナーとして用いてもよいが、この着色樹脂粒子をコア層とし、その外側にコア層と異なるシェル層を作ることで得られる、所謂コアシェル型（または、「カプセル型」ともいう。）の着色樹脂粒子とすることが好ましい。コアシェル型の着色樹脂粒子は、低軟化点の物質よりなるコア層を、それより高い軟化点を有する物質で被覆することにより、定着温度の低温化と保存時の凝集防止とのバランスを取ることができる。
【００５３】
上記コアシェル型の着色樹脂粒子を製造する方法としては、特に制限はなく従来公知の方法によって製造することができる。ｉｎ  ｓｉｔｕ重合法や相分離法が、製造効率の点から好ましい。
【００５４】
ｉｎ  ｓｉｔｕ重合法によるコアシェル型の着色樹脂粒子の製造法を以下に説明する。
着色樹脂粒子が分散している水系分散媒体中に、シェル層を形成するための重合性単量体（シェル用重合性単量体）と重合開始剤を添加し、重合することでコアシェル型の着色樹脂粒子を得ることができる。
【００５５】
シェル用重合性単量体としては、前述の重合性単量体と同様のものが使用できる。その中でも、スチレン、メチルメタクリレート等のＴｇが８０℃を超える重合体が得られる単量体を、単独であるいは２種以上組み合わせて使用することが好ましい。
【００５６】
シェル用重合性単量体の重合に用いる重合開始剤としては、過硫酸カリウム、及び過硫酸アンモニウム等の過硫酸金属塩；２，２'−アゾビス（２−メチル−Ｎ−（２−ヒドロキシエチル）プロピオンアミド）、及び２，２'−アゾビス−（２−メチル−Ｎ−（１，１−ビス（ヒドロキシメチル）２−ヒドロキシエチル）プロピオンアミド）等の水溶性のアゾ化合物；等の水溶性重合開始剤を挙げることができる。
重合開始剤の添加量は、シェル用重合性単量体１００重量部に対して、好ましくは、０．１〜３０重量部、より好ましくは１〜２０重量部である。
【００５７】
シェル層の重合温度は、好ましくは５０℃以上であり、更に好ましくは６０〜９５℃である。また、重合の反応時間は好ましくは１〜２０時間であり、更に好ましくは２〜１５時間である。
【００５８】
（４）濾過、洗浄、脱水、乾燥
重合により得られた、着色樹脂粒子の水系分散媒体は、重合終了後に、常法に従い、濾過、分散安定化剤の除去を行う洗浄、脱水、及び乾燥の操作が、必要に応じて数回繰り返されることが好ましい。
【００５９】
重合により得られた着色樹脂粒子の水系分散媒体は、使用した分散安定化剤が酸に可溶な難水溶性無機化合物である場合、着色樹脂粒子の水分散液への酸の添加により、分散安定化剤を水に溶解し除去する。一方で、使用した分散安定化剤が、アルカリに可溶な難水溶性無機化合物である場合は、酸の代わりにアルカリを使用する。
【００６０】
脱水、濾過の方法は、種々の公知の方法などを用いることが出来、特に限定されない。例えば、遠心濾過法、真空濾過法、加圧濾過法などを挙げることが出来る。また、乾燥の方法も、特に限定されず、種々の方法が使用できる。これらのうち、遠心濾過法が好適である。濾過脱水装置としては、ピーラーセントリフュージ、サイホンピーラーセントリフュージ等を挙げることができる。
【００６１】
以上の工程を経て得られた着色樹脂粒子について述べる（以下の着色樹脂粒子は、コアシェル型のものとそうでないもの両方を含む）。
本発明の静電荷像現像用トナーを構成する着色樹脂粒子の体積平均粒径Ｄｖが好ましくは４〜１０μｍであり、更に好ましくは５〜８μｍである。Ｄｖがこれらの範囲未満であると重合トナーの流動性が低下し、転写性が悪化したり、カスレが発生したり、印字濃度が低下する場合があり、これらの範囲を超えると得られる画像の解像度が低下する場合がある。
また、粒径が５μｍ以下の個数％は３０％以下、更に２５％以下であることが好ましい。５μｍ以下の小粒径の着色樹脂粒子の個数％が上記範囲よりも大きいと、得られるトナーの流動性が低下したり、転写性が悪化して、その結果、印字物にカスレが発生或いは印字濃度が低下し易くなる。
【００６２】
本発明の静電荷像現像用トナーを構成する着色樹脂粒子は、その体積平均粒径Ｄｖと個数平均粒径Ｄｐとの比Ｄｖ／Ｄｐが、好ましくは１．０〜１．３であり、更に好ましくは１．０〜１．２である。Ｄｖ／Ｄｐがこれらの範囲を超えると、カスレが発生したり、転写性、印字濃度及び解像度の低下が起こったりする場合がある。着色樹脂粒子の体積平均粒径、及び個数平均粒径は、例えば、マルチサイザー（ベックマン・コールター社製）等を用いて測定することができる。
【００６３】
静電荷像現像用トナーを構成する着色樹脂粒子の平均円形度は０．９７０〜０．９９５であると好ましく、０．９７５〜０．９９５であることが更に好ましい。
本発明において、円形度は、粒子像と同じ投影面積を有する円の周囲長を、粒子の投影像の周囲長で除した値として定義される。また、本発明における平均円形度は、粒子の形状を定量的に表現する簡便な方法として用いたものであり、着色樹脂粒子の凹凸の度合いを示す指標であり、平均円形度は着色樹脂粒子が完全な球形の場合に１を示し、着色樹脂粒子の表面形状が複雑になるほど小さな値となる。平均円形度は、０．４μｍ以上の円相当径の粒子群について測定された各粒子の円形度（Ｃｉ）をｎ個の粒子について下記計算式１よりそれぞれ求め、次いで、下記計算式２より平均円形度（Ｃａ）を求める。
計算式１：
円形度（Ｃｉ）＝粒子の投影面積に等しい円の周囲長／粒子投影像の周囲長
【００６４】
【数１】
2007322687.tif 000003
【００６５】
上記計算式２において、ｆｉは、円形度（Ｃｉ）の粒子の頻度である。
上記円形度及び平均円形度は、シスメックス社製フロー式粒子像分析装置「ＦＰＩＡ−１０００」又は「ＦＰＩＡ−３０００」を用いて測定することができる。
着色樹脂粒子の平均円形度が上記範囲を超える場合、着色樹脂粒子がクリーニングブレードと感光体の間をすり抜け易くなり、感光体上でのフィルミングや、印字のカブリ等のクリーニング不良が発生し易い。また、上記範囲未満の場合、印字の細線再現性が悪くなる恐れがある。
【００６６】
本発明においては、着色樹脂粒子をそのまま静電荷像現像用トナーとして電子写真の現像に用いることもできるが、重合トナーの帯電性、流動性、保存性等を調整するために、ヘンシェルミキサー等の高速撹拌機を用いて着色樹脂粒子、外添剤、及び必要に応じてその他の粒子を混合し一成分トナーとすることができる。また、着色樹脂粒子、外添剤及び必要に応じてその他の粒子を加えて、さらに、公知となっている種々の方法により、フェライト、鉄粉等のキャリア粒子を混合し、二成分トナーとすることもできる。
【００６７】
外添剤は、トナーの流動性や帯電性を向上させる目的で使用される。本発明の製造方法で得られるトナーでは、従来より、トナーの外添剤として用いられている無機粒子や有機樹脂粒子等を、限定されることなく使用することができる。
外添剤の添加量は、特に限定されないが、着色樹脂粒子１００重量部に対して、通常、０．１〜６重量部である。
【００６８】
上記各工程を経て得られる本発明の静電荷像現像用トナーは、懸濁重合を実施する際に、小粒径微粒子の副生を少なくすることができるので、トナーの製造段階では濾過工程での濾過材の目詰まりが防止され生産効率が向上し、印字段階では現像機内でのフィルミング発生が防止され印字性能が向上する。
【実施例】
【００６９】
以下に、実施例及び比較例を挙げて、本発明を更に具体的に説明するが、本発明は、これらの実施例のみに限定されるものではない。なお、部及び％は、特に断りのない限り重量基準である。
【００７０】
本実施例及び比較例において行った試験方法は以下のとおりである。
（１）粘弾性特性の測定
懸濁工程後の懸濁液について、粘弾性測定装置であるレオメーター（ハーケ社製、商品名：レオストレス６００）を用いて、ずり応力τを０．０１〜１０Ｐａまで変化させて、貯蔵弾性率Ｇ’を下記の条件で測定した。
＜測定条件＞
測定モード：線形粘弾性域、ストレス制御モード（ＣＳモード）
測定温度：２５℃
周波数：１Ｈｚ
治具：ソルベントトラップ、コーン＆プレートセンサー
【００７１】
（２）小粒径微粒子（濾液の透過率）の測定
重合工程後の着色樹脂粒子を含む水系分散液１００ｇに、ノニオン性界面活性剤（花王社製、商品名：エマルゲン１２３P）の１０％水溶液を１．０ｇ添加した後、硫酸で水系分散液のｐHを６以下にして分散安定化剤である無機化合物を溶解させた。次いで、その溶解液を市販の遠心分離機を用いて、遠心力１５００Gで５分間処理した。得られた分離液の上澄み液をセル（光路幅：１０ｍｍ）に入れ、分光光度計（日立製作所社製、商品名：スペクトフォトメーターＵ−１１００）を用い、５００ｎｍの波長で光線透過率を測定し、イオン交換水の光線透過率を１００％としたときの相対透過率を求めた。
【００７２】
（３）トナーの平均円形度、体積平均粒径及び粒径５μｍ以下の個数％の測定
容器中に、予めイオン交換水１０ｍｌを入れ、その中に分散剤としての界面活性剤（アルキルベンゼンスルホン酸）０．０２gを加え、更にトナー０．０２ｇを加え、超音波分散機で６０Ｗ、３分間分散処理を行った。測定時の着色樹脂粒子濃度を３，０００〜１０，０００個／μｌとなるように調整し、０．４μｍ以上の円相当径の着色樹脂粒子１，０００〜１０，０００個についてフロー式粒子像分析装置（シメックス社製、商品名：ＦＰＩＡ−１０００）を用いて測定した。測定値から平均円形度、体積平均粒径及び粒径５μｍ以下の個数％を求めた。
円形度は下記計算式１に示され、平均円形度は、その平均を取ったものである。
計算式１：
（円形度）＝（粒子の投影面積に等しい円の周囲長）／（粒子投影像の周囲長）
【００７３】
（実施例１）
モノビニル単量体としてスチレン７０部及びアクリル酸ブチル２０部、シアン着色剤Ｃ．Ｉ.Ｐｉｇｍｅｎｔ  Ｂｌｕｅ１５：３（大日本インキ社製、商品名：ＦＡＳＴＯＧＥＮ  ＢＬＵＥ  ＧＣＴＦ）５部を入れ、攪拌して、重合性単量体混合物を調製した。
この重合性単量体混合物を、予備分散機として、インライン型乳化分散機（荏原製作所製、商品名：マイルダー）を用いて、予備分散を行なった後、さらにメディア式分散機に供給して分散を行った。
【００７４】
次に、シアン着色剤が微細に分散している重合性単量体混合物９５部に、モノビニル単量体としてスチレン１０部、負帯電制御樹脂（藤倉化成社製、商品名：Ｓ７４８Ｎ（スルホン酸官能基２％品））３部、ポリメタクリル酸エステルマクロモノマー（東亜合成化学社製、商品名：ＡＡ６）０．５部、離型剤としてジペンタエリスリトールヘキサミリステート８部、分子量調整剤としてｔ-ドデシルメルカプタン１．５部、及び架橋性の重合性単量体としてジビニルベンゼン０．５部を添加し、攪拌溶解して重合性単量体組成物を調製した。
【００７５】
他方、イオン交換水２６３部に塩化マグネシウム８．３部を溶解した水溶液に、イオン交換水５０部に水酸化ナトリウム４．７部を溶解した水溶液を攪拌下で徐々に添加して、水酸化マグネシウムコロイドの分散液を調製した。得られた水酸化マグネシウムコロイド分散液に塩化アルミニウム６水和物の１０％水溶液を３部加え、約１時間攪拌後、３５℃雰囲気下で１４時間熟成して、二価と三価の難水溶性無機化合物を含有するコロイドが分散した水系分散媒体を調製した。
【００７６】
上記により得られた水系分散媒体に、上記重合性単量体組成物を投入、撹拌後、重合開始剤としてｔ-ブチルパーオキシ-２-エチルヘキサノエート（日本油脂社製、商品名：パーブチルＯ）５部をさらに投入し、インライン型乳化分散機（荏原製作所製、商品名：マイルダー）を用いて、１５,０００ｒｐｍの回転数で１０分間、高剪断攪拌して、重合性単量体組成物の液滴を形成した。なお、得られた重合性単量体組成物の液滴が分散した懸濁液の一部は、粘弾性特性の測定に用いた。
【００７７】
上記により得られた懸濁液を、攪拌翼を装着した反応器内に投入し、昇温を開始した。反応温度が５０℃に到達したときに炭酸水素ナトリウムの５％水溶液を２０部添加した。この時の重合転化率は約５％であった。温度が９０℃で一定となるように制御して重合反応を継続させた。重合転化率がほぼ１００％に達した後、温度はそのままにして、シェル用重合性単量体であるメチルメタアクリレート１部と、イオン交換水１０部に溶解したシェル用重合開始剤である２，２'−アゾビス−（２−メチル−Ｎ−（１，１−ビス（ヒドロキシメチル）２−ヒドロキシエチル）プロピオンアミド）（和光純薬工業製、商品名：ＶＡ−０８６）０．１部を添加し、９０℃で３時間反応を継続した後、反応を停止し、コアシェル構造を有する着色樹脂粒子の水系分散液を得た。水系分散液のｐＨは、９．５であった。なお、得られた着色樹脂粒子の水系分散液の一部は、小粒径微粒子（濾液の透過率）の測定に用いた。
【００７８】
上記により得られた着色樹脂粒子の水系分散液を、攪拌しながら、硫酸を添加しｐＨを６以下にして酸洗浄を行い、濾過により水を分離した後、新たにイオン交換水５００部を加えて再スラリー化し、水洗浄を行った。その後、再度、脱水と水洗浄を３回繰り返し行って、固形分を濾過分離した後、乾燥機にて４０℃で２昼夜乾燥を行い、実施例１の着色樹脂粒子（トナー）を作製した。
【００７９】
（実施例２）
実施例１において、シアン着色剤Ｃ．Ｉ.Ｐｉｇｍｅｎｔ  Ｂｌｕｅ１５：３（大日本インキ社製、商品名：ＦＡＳＴＯＧＥＮ  ＢＬＵＥ  ＧＣＴＦ）を、着色剤の表面が疎水化処理されているイエロー着色剤Ｃ．Ｉ．Ｐｉｇｍｅｎｔ  Ｙｅｌｌｏｗ７４（山陽色素社製、商品名：７４１５）に変更したこと以外は、実施例１と同様にして実施例２の着色樹脂粒子（トナー）を作製した。
【００８０】
（実施例３）
実施例１において、シアン着色剤Ｃ．Ｉ.Ｐｉｇｍｅｎｔ  Ｂｌｕｅ１５：３（大日本インキ社製、商品名：ＦＡＳＴＯＧＥＮ  ＢＬＵＥ  ＧＣＴＦ）を、着色剤の表面が疎水化未処理のイエロー着色剤Ｃ．Ｉ．Ｐｉｇｍｅｎｔ  Ｙｅｌｌｏｗ７４（山陽色素社製、商品名：７４１３）に変更したこと以外は、実施例１と同様にして実施例３の着色樹脂粒子（トナー）を作製した。
【００８１】
（実施例４）
実施例１において、シアン着色剤Ｃ．Ｉ.Ｐｉｇｍｅｎｔ  Ｂｌｕｅ１５：３（大日本インキ社製、商品名：ＦＡＳＴＯＧＥＮ  ＢＬＵＥ  ＧＣＴＦ）を、Ｃ．Ｉ．Ｐｉｇｍｅｎｔ  Ｒｅｄ３１とＣ．Ｉ．Ｐｉｇｍｅｎｔ  Ｒｅｄ１５０が混合されたマゼンタ着色剤（富士色素社製、商品名：５２８−１）に変更したこと以外は、実施例１と同様にして実施例４の着色樹脂粒子（トナー）を作製した。
【００８２】
（比較例１）
実施例１において、分散安定化剤のコロイドを調製するときに塩化アルミニウム水溶液を添加しなかったこと、及び反応器内に炭酸水素ナトリウム水溶液を添加しなかった以外は、実施例１と同様にして比較例１の着色樹脂粒子（トナー）を作製した。
【００８３】
（結果）
各実施例及び比較例で得られた懸濁液の粘弾性特性の結果、及び得られた着色樹脂粒子の特性の結果を表１に示す。
【００８４】
【表１】
2007322687.tif 000004
【００８５】
（結果のまとめ）
表1から、比較例１の着色樹脂粒子（トナー）では、白濁のため濾液の透過率が１％と低く、小粒径微粒子の副生が多いことが分かった。これに対して、実施例１〜４の着色樹脂粒子（トナー）は、濾液の透過率が３８〜６０％と高く、小粒径微粒子の副生が少ないことが分かった。
【図面の簡単な説明】
【００８６】
【図１】回転式レオメーターの概略断面図である。
【図２】円錐円盤（コーン＆プレート）の概略断面図である。
【図３】二重円筒（コレット、ボブシリンダー）の概略断面図である。
【図４】平行円盤（プレート＆プレート）の概略断面図である。
【図５】実施例１及び比較例１の重合工程前の懸濁液のずり応力τと貯蔵弾性率Ｇ’との関係を示す図である。
【符号の説明】
【００８７】
１  回転軸
２  円錐円盤（コーン＆プレート）
３  試料を収容する円筒形容器
４  装置本体
【図１】
2007322687.tif 000005
【図２】
2007322687.tif 000006
【図３】
2007322687.tif 000007
【図４】
2007322687.tif 000008
【図５】
2007322687.tif 000009